(57)【要約】【課題】本発明の課題は、トナーを介して感光体へ滑剤塗布する際に、画像部と非画像部との滑剤塗布量が均一となりやすく、出力画像に濃度差が生じにくい静電潜像現像用トナー及び当該静電潜像現像用トナーを用いた画像形成方法を提供することである。【解決手段】本発明は、表面に外添剤を有するトナー母体粒子を含有する静電潜像現像用トナーであって、前記外添剤が、無機粒子と、脂肪酸金属塩粒子とを含有し、前記無機粒子の個数平均粒径が１０〜５０ｎｍの範囲内であり、前記無機粒子の表面形状が平面状部分を有し、かつ、前記脂肪酸金属塩粒子の個数平均粒径が０．４〜２．０μｍの範囲内であることを特徴とする。【選択図】なし【特許請求の範囲】
【請求項１】
表面に外添剤を有するトナー母体粒子を含有する静電潜像現像用トナーであって、
前記外添剤が、無機粒子と、脂肪酸金属塩粒子とを含有し、
前記無機粒子の個数平均粒径が１０〜５０ｎｍの範囲内であり、
前記無機粒子の表面形状が平面状部分を有し、かつ、
前記脂肪酸金属塩粒子の個数平均粒径が０．４〜２．０μｍの範囲内であることを特徴とする静電潜像現像用トナー。
【請求項２】
前記無機粒子が、アルミナ粒子であることを特徴とする請求項１に記載の静電潜像現像用トナー。
【請求項３】
前記脂肪酸金属塩粒子が、ステアリン酸亜鉛粒子、ステアリン酸リチウム粒子及びステアリン酸カルシウム粒子より選ばれる少なくとも１種であることを特徴とする請求項１又は請求項２に記載の静電潜像現像用トナー。
【請求項４】
前記脂肪酸金属塩粒子が、ステアリン酸亜鉛粒子であることを特徴とする請求項１又は請求項２に記載の静電潜像現像用トナー。
【請求項５】
前記無機粒子が、シランカップリング剤により表面修飾されており、
前記シランカップリング剤は下記一般式（１）で表される構造を有することを特徴とする請求項１から請求項４までのいずれか一項に記載の静電潜像現像用トナー。
一般式（１）：  Ｘ−Ｓｉ（ＯＲ）３
〔上記一般式（１）中、Ｘは炭素数４〜１２のアルキル基を表す。Ｒは、メチル基又はエチル基を表す。〕
【請求項６】
請求項１に記載の静電潜像現像用トナーを用いた画像形成方法において、感光体に接触するように設けられた帯電ローラーによって感光体表面を帯電させる工程を有することを特徴とする画像形成方法。
【発明の詳細な説明】
【技術分野】
【０００１】
本発明は、静電潜像現像用トナー及び画像形成方法に関する。より詳細には、本発明は、静電潜像現像用トナーを介して感光体へ滑剤塗布する際に、画像部と非画像部との滑剤塗布量が均一となりやすく、出力画像に濃度差が生じにくい静電潜像現像用トナー及び当該静電潜像現像用トナーを用いた画像形成方法に関する。
【背景技術】
【０００２】
電子写真方式の画像形成装置においては、感光体のクリーニング性の観点から、滑剤が必要となる場合がある。また、特に一般的なオフィスで用いる場合などは、コストの観点から、滑剤塗布機構をプロセスとして設けるのでなく、滑剤を静電潜像現像用トナー（以下、単に「トナー」とも呼ぶ。）に添加する場合が多い。
【０００３】
しかし、滑剤を含有するトナーを介して感光体上に滑剤を塗布する際に、滑剤を感光体表面に均一に塗布することが難しいという問題がある。具体的には、脂肪酸金属塩粒子などの滑剤では、小径化しても他の外添剤に比べて大きいため、トナーから脱離しやすい。また、滑剤はプラスの帯電性を帯びやすいことから、負帯電性のトナーに対しては、非画像部に塗布されやすくなる。
また、感光体表面上に滑剤が均一に塗布されないと、滑剤の濃度の高い部分と低い部分とで、画像濃度に差が生じるという問題がある。特に、帯電ローラーを用いた帯電方式では、一般的に感光体表面の滑剤が分解されやすいため、画像濃度差が顕著に生じるという問題がある。
【０００４】
ところで、従来のトナーでは、トナー母体粒子に、クリーニング性の改善を目的とした滑剤（脂肪酸金属酸化塩粒子）を外添することの他に、感光体表面の研磨をすることを目的とした無機粒子を外添することが知られている（例えば、特許文献１参照。）。
しかし、この無機粒子は、感光体表面を研磨することを目的としているため、添加する無機粒子の粒径が大きく、感光体表面を削る効果が大きい。そのため、当該無機粒子の存在分布に偏りがあると、滑剤の塗布濃度の差は大きくなりやすい。
【０００５】
また、従来のトナーでは、粒径の大きい滑剤と、粒径の小さい滑剤とを組み合わせることで、滑剤の感光体上への塗布状態をコントロールする試みがなされている（例えば、特許文献２参照。）。しかしながら、市場からの画像濃度差低減の要望を十分満足するものではなかった。
【先行技術文献】
【特許文献】
【０００６】
【特許文献１】特開２００２−２１４８２３号公報
【特許文献２】特開２０１４−２２８７６３号公報
【発明の概要】
【発明が解決しようとする課題】
【０００７】
本発明は、上記問題・状況に鑑みてなされたものであり、その解決課題は、トナーを介して感光体へ滑剤塗布する際に、画像部と非画像部との滑剤塗布量が均一となりやすく、出力画像に濃度差が生じにくい静電潜像現像用トナー及び当該静電潜像現像用トナーを用いた画像形成方法を提供することである。
【課題を解決するための手段】
【０００８】
本発明者らは、上記課題を解決すべく、上記問題の原因等について検討した結果、トナーに、外添剤として、所定の個数平均粒径の範囲内であり、かつ表面形状が平面状部分を有する無機粒子と、所定の個数平均粒径の範囲内である脂肪酸金属塩粒子とを含有させることで、感光体表面上に均一に滑剤が塗布され、画像を出力した際に、出力画像内の濃度差が生じにくくなることを見いだし、本発明に至った。
すなわち、本発明に係る課題は、以下の手段により解決される。
【０００９】
１．表面に外添剤を有するトナー母体粒子を含有する静電潜像現像用トナーであって、
前記外添剤が、無機粒子と、脂肪酸金属塩粒子とを含有し、
前記無機粒子の個数平均粒径が１０〜５０ｎｍの範囲内であり、
前記無機粒子の表面形状が平面状部分を有し、かつ、
前記脂肪酸金属塩粒子の個数平均粒径が０．４〜２．０μｍの範囲内であることを特徴とする静電潜像現像用トナー。
【００１０】
２．前記無機粒子が、アルミナ粒子であることを特徴とする第１項に記載の静電潜像現像用トナー。
【００１１】
３．前記脂肪酸金属塩粒子が、ステアリン酸亜鉛粒子、ステアリン酸リチウム粒子及びステアリン酸カルシウム粒子より選ばれる少なくとも１種であることを特徴とする第１項又は第２項に記載の静電潜像現像用トナー。
【００１２】
４．前記脂肪酸金属塩粒子が、ステアリン酸亜鉛粒子であることを特徴とする第１項又は第２項に記載の静電潜像現像用トナー。
【００１３】
５．前記無機粒子が、シランカップリング剤により表面修飾されており、
前記シランカップリング剤は下記一般式（１）で表される構造を有することを特徴とする第１項から第４項までのいずれか一項に記載の静電潜像現像用トナー。
一般式（１）：  Ｘ−Ｓｉ（ＯＲ）３
〔上記一般式（１）中、Ｘは炭素数４〜１２のアルキル基を表す。Ｒは、メチル基又はエチル基を表す。〕
【００１４】
６．第１項に記載の静電潜像現像用トナーを用いた画像形成方法において、感光体に接触するように設けられた帯電ローラーによって感光体表面を帯電させる工程を有することを特徴とする画像形成方法。
【発明の効果】
【００１５】
本発明によれば、トナーを介して感光体へ滑剤塗布する際に、画像部と非画像部との滑剤塗布量が均一となりやすく、出力画像に濃度差が生じにくい静電潜像現像用トナー及び当該静電潜像現像用トナーを用いた画像形成方法を提供することができる。
【００１６】
本発明の効果の発現機構又は作用機構は以下のとおりであると推察している。
本発明の静電潜像現像用トナーには、外添剤として、個数平均粒径が１０〜５０ｎｍの範囲内であり、かつ表面形状が平面状部分を有する無機粒子と、個数平均粒径が０．４〜２．０μｍの範囲内の脂肪酸金属塩粒子と、を含有する。
【００１７】
このようなトナーでは、表面形状が平面状部分を有する無機粒子によって、脂肪酸金属塩粒子がトナー母体粒子表面に押し込まれやすくなるため、当該脂肪酸金属塩粒子がトナー母体粒子から外れにくくなると推察される。そして、これにより、脂肪酸金属塩粒子が、トナー母体粒子に埋め込まれた状態で均一に分散するので、出力画像に濃度差が生じにくくなったものと推察される。
【００１８】
また、本発明の効果発現の観点から、トナー中に含有する脂肪酸金属塩粒子の個数平均粒径は、０．４〜２．０μｍの範囲内である。個数平均粒径が０．４〜２．０μｍの範囲内の脂肪酸金属塩粒子は、トナー母体粒子に押し込まれやすく、かつトナー母体粒子から脱離しにくいため、本発明の効果が有効に得られたものと推察される。
【００１９】
また、本発明の効果発現の観点から、トナー中に含有する無機粒子の個数平均粒径は、１０〜５０ｎｍの範囲内である。個数平均粒径が５０ｎｍ以下の小径の無機粒子は、脂肪酸金属塩粒子よりも個数平均粒径が８倍以上も小さいので、脂肪酸金属塩粒子一つを複数の無機粒子で押圧することになり、より効率的に脂肪酸金属塩粒子をトナー母体粒子に押し込むことができたと推察される。また、無機粒子の個数平均粒径を１０ｎｍ以上とすることで、当該無機粒子が脂肪酸金属塩を押し込む作用を十分に得られたものと推察される。
【図面の簡単な説明】
【００２０】
【図１】画像形成装置の一例を示す概略図
【発明を実施するための形態】
【００２１】
本発明の静電潜像現像用トナーは、表面に外添剤を有するトナー母体粒子を含有する静電潜像現像用トナーであって、前記外添剤が、無機粒子と、脂肪酸金属塩粒子とを含有し、前記無機粒子の個数平均粒径が１０〜５０ｎｍの範囲内であり、前記無機粒子の表面形状が平面状部分を有し、かつ、前記脂肪酸金属塩粒子の個数平均粒径が０．４〜２．０μｍの範囲内であることを特徴とする。この特徴は、下記実施態様に共通する又は対応する技術的特徴である。
【００２２】
本発明の実施態様としては、本発明の効果をより有効に得る観点から、前記無機粒子が、アルミナ粒子であることが好ましい。トナー母体粒子と無機粒子との硬度差が大きいほど、当該無機粒子は当該トナー母体粒子に埋没しやすく、固定化しやすいという利点がある。アルミナ粒子は、モース硬度が高く、トナー母体粒子との硬度差が大きくなるため、好ましく用いられる。
【００２３】
本発明の実施態様としては、延展性の観点から、前記脂肪酸金属塩粒子が、ステアリン酸亜鉛粒子、ステアリン酸リチウム粒子及びステアリン酸カルシウム粒子より選ばれる少なくとも１種であることが好ましい。延展性が高いと、感光体表面に、安定的かつ均一に、当該脂肪酸金属塩粒子の塗布が可能となるため好ましい。また、これらの中でも、ステアリン酸亜鉛粒子であることがより好ましい。
【００２４】
本発明の実施態様としては、本発明の効果をより有効に得る観点から、前記無機粒子が、シランカップリング剤により表面修飾されており、前記シランカップリング剤は前記一般式（１）で表される構造を有することが好ましい。無機粒子表面のヒドロキシ基との反応性の観点から、無機粒子がシランカップリング剤で表面修飾されることが好ましい。ここで、前記一般式（１）で表される構造を有するシランカップリング剤のアルキル鎖長は、トナー母体粒子又は脂肪酸金属酸化物粒子に対しての付着力を高める観点からは、炭素数４以上であることが好ましく、当該シランカップリング剤による表面被覆率を高める観点からは、炭素数１２以下とすることが好ましい。
【００２５】
本発明の静電潜像現像用トナーは、感光体に接触するように設けられた帯電ローラーによって感光体表面を帯電させる、帯電ローラー方式の画像形成方法にも好適に適用することができる。帯電ローラー方式を用いた画像形成においては、一般に感光体表面の滑剤が分解されやすく、画像濃度差が大きくなりやすいが、本発明の静電潜像現像用トナーを用いれば、画像濃度差を抑えることができる。
【００２６】
以下、本発明とその構成要素、及び本発明を実施するための形態・態様について詳細な説明をする。なお、本願において、数値範囲を表す「〜」は、その前後に記載される数値を下限値及び上限値として含む意味で使用している。
【００２７】
［静電潜像現像用トナー（トナー）］
本発明において「トナー」とは、「トナー粒子」の集合体のことをいう。また、トナー粒子は、少なくともトナー母体粒子を含有し、トナー粒子とは、トナー母体粒子自体又は当該トナー母体粒子に、少なくとも外添剤を添加したものをいう。
【００２８】
＜トナー母体粒子＞
本発明に係るトナー母体粒子は、結着樹脂中に、必要に応じて、着色剤、離型剤（ワックス）、荷電制御剤などの他の構成成分を含有するものであることが好ましい。
また、本発明に係るトナー母体粒子表面には、外添剤が添加されている。また、当該外添剤として、少なくとも無機粒子と、脂肪酸金属塩粒子とを用いている。
【００２９】
（トナー母体粒子の粒径）
本発明に係るトナー母体粒子の体積平均粒径は、４．０〜８μｍの範囲であることが好ましい。画質を向上の観点ではより小径であることが好ましいが、粒径が小さいとトナー母体粒子の付着力が高まり、クリーニング性が悪化してしまう。トナー母体粒子の体積平均粒径が前記範囲内であれば、出力画像の画質とクリーニング性の両方の観点を満たし、かつ帯電、現像、転写などの機能も両立させることができる。なお、トナー母体粒子の体積平均粒径は、５〜６．７μｍの範囲内であれば、上記観点においてより好ましく、ドット再現性も高まるためより高画質な画像が得られる。
トナー母体粒子の体積平均粒径は、体積基準メディアン径（Ｄ50）として、例えば、「マルチサイザー３（ベックマン・コールター社製）」に、データ処理用ソフト「Ｓｏｆｔｗａｒｅ  Ｖ３．５１」を搭載したコンピューターシステム（ベックマン・コールター社製）を接続した装置を用いて、前述と同様に測定、算出することができる。測定手順としては、トナー粒子０．０２ｇを、界面活性剤溶液２０ｍＬに分散させ、馴染ませた後超音波分散を１分間行い、トナー粒子分散液を作製する。前記界面活性剤溶液としては、例えば、界面活性剤成分を含む中性洗剤を純水で１０倍希釈したものを用いるとよい。このトナー粒子分散液を、ＩＳＯＴＯＮII（ベックマン・コールター社製）のビーカーに測定濃度５〜１０％になるまで滴下していき、測定機カウントを２５０００個に設定して測定する。ここで、マルチサイザー３のアパチャー径は１００μｍのものを使用する。測定は、２〜６０μｍの範囲を２５６分割しての頻度数を算出し、体積積算分率が大きい方から５０％の粒子径を体積基準メディアン径（Ｄ50）として得て、トナー母体粒子の体積平均粒径とする。
【００３０】
（トナー母体粒子の円形度）
本発明に用いるトナー母体粒子の円形度は、下記数式１で示される平均円形度が０．９２０〜１．０００であることが好ましい。トナー母体粒子の円形度が前記範囲内であれば、トナー粒子同士の接触点が小さくなり、十分な転写効率を得ることができる。
（式１）  トナー母体粒子の平均円形度＝（トナー母体粒子の粒子像と同じ投影面積をもつ円の周囲長）／（トナー母体粒子の粒子投影像の周囲長）
上記トナー母体粒子の平均円形度を求める測定例としては、平均円形度の測定装置「ＦＰＩＡ−２１００」（Ｓｙｓｍｅｘ社製）を用いた測定が挙げられる。具体的な操作としては、トナー母体粒子を界面活性剤水溶液に湿潤させ、超音波分散を１分間行って分散した後、「ＦＰＩＡ−２１００」を用い測定条件ＨＰＦ（高倍率撮像）モードにて、ＨＰＦ検出数３０００〜１００００個の適正濃度で測定を行う。
【００３１】
（コア・シェル構造）
トナー母体粒子はコア・シェル構造であることが好ましい。コア・シェル構造を有するトナー母体粒子の製造例を挙げると、まず、コア粒子用の結着樹脂粒子と着色剤粒子とを凝集、会合、融着させ、コア粒子を作製する。続いて、コア粒子の分散液中にシェル層用の結着樹脂粒子を添加し、コア粒子表面にシェル層用の結着樹脂粒子を凝集、融着させてコア粒子表面を被覆するシェル層を形成することで、得ることができる。
【００３２】
＜結着樹脂＞
本発明に係るトナー母体粒子は、結着樹脂として、非晶性樹脂と結晶性樹脂とを含有することが好ましい。
【００３３】
本発明における結晶性樹脂とは、示差走査熱量測定（ＤＳＣ：Ｄｉｆｆｅｒｅｎｔｉａｌ  ｓｃａｎｎｉｎｇ  ｃａｌｏｒｉｍｅｔｒｙ）において、階段状の吸熱変化ではなく、明確な吸熱ピークを有する樹脂をいう。明確な吸熱ピークとは、具体的には示差走査熱量測定において、１０℃／ｍｉｎの昇温速度で昇温したときの吸熱曲線において半値幅が１５℃以内のピークをいう。
一方、非晶性樹脂とは、上記と同様の示差走査熱量測定を行った際に得られる吸熱曲線において、ガラス転移が生じたことを示すベースラインのカーブは見られるが、上述した明確な吸熱ピークが見られない樹脂のことをいう。
上記示差走査熱量測定は、例えば、ＤＳＣ−７示差走査カロリメーター（パーキンエルマー製）、ＴＡＣ７／ＤＸ熱分析装置コントローラー（パーキンエルマー製）を用いて行うことができる。具体的には、試料４．５０ｍｇをアルミニウム製パン（ＫＩＴＮｏ．０２１９−００４１）に封入し、これを「ＤＳＣ−７」のサンプルホルダーにセットし、リファレンスの測定には空のアルミニウム製パンを使用し、測定温度０〜２００℃で、昇温速度１０℃／分、降温速度１０℃／分の測定条件で、Ｈｅａｔ−Ｃｏｏｌ−Ｈｅａｔの温度制御を行い、その２ｎｄ．Ｈｅａｔにおけるデータを取得する。融点は、吸熱ピークのピークトップの温度とする。
【００３４】
（非晶性樹脂）
非晶性樹脂としては、ビニル系単量体を用いて形成されるビニル樹脂を用いることが好ましい。
ビニル樹脂としては、具体的には、帯電制御が容易なことから、スチレン−アクリル樹脂を用いることが好ましい。ここでいうスチレン−アクリル樹脂は、スチレン単量体と（メタ）アクリル酸エステル単量体とを付加重合させて形成されるものである。前記スチレン単量体は、ＣＨ２＝ＣＨ−Ｃ６Ｈ５の構造式で表されるスチレンの他に、スチレン構造中に公知の側鎖や官能基を有する構造のものを含むものである。また、ここでいう（メタ）アクリル酸エステル単量体は、ＣＨ２＝ＣＨＣＯＯＲ（Ｒはアルキル基）で表されるアクリル酸エステル化合物やメタクリル酸エステル化合物の他に、アクリル酸エステル誘導体やメタクリル酸エステル誘導体等の構造中に公知の側鎖や官能基を有するエステル化合物を含むものである。
【００３５】
以下に、スチレン−アクリル樹脂の形成が可能なスチレン単量体及び（メタ）アクリル酸エステル単量体の具体例を示すが、本発明で使用されるスチレン−アクリル樹脂ユニットの形成に使用可能なものは以下に示すものに限定されるものではない。
スチレン単量体の具体例としては、例えば、スチレン、ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等が挙げられる。これらスチレン単量体は、単独でも又は２種以上組み合わせても用いることができる。
【００３６】
また、（メタ）アクリル酸エステル単量体の具体例としては、例えば、メチルアクリレート、エチルアクリレート、イソプロピルアクリレート、ｎ−ブチルアクリレート、ｔ−ブチルアクリレート、イソブチルアクリレート、ｎ−オクチルアクリレート、２−エチルヘキシルアクリレート、ステアリルアクリレート、ラウリルアクリレート、フェニルアクリレート等のアクリル酸エステル単量体；メチルメタクリレート、エチルメタクリレート、ｎ−ブチルメタクリレート、イソプロピルメタクリレート、イソブチルメタクリレート、ｔ−ブチルメタクリレート、ｎ−オクチルメタクリレート、２−エチルヘキシルメタクリレート、ステアリルメタクリレート、ラウリルメタクリレート、フェニルメタクリレート、ジエチルアミノエチルメタクリレート、ジメチルアミノエチルメタクリレート等のメタクリル酸エステル等が挙げられる。
当該スチレン−アクリル樹脂の含有量は、結着樹脂の全量に対して、６０質量％以上であることが好ましい。
【００３７】
＜結晶性樹脂＞
（結晶性樹脂の種類）
結晶性樹脂としては、例えば、結晶性ポリエステル樹脂及び結晶系ビニル系樹脂が挙げられる。また、特に限定されないが、低温定着性の観点からは、結晶性ポリエステル樹脂が好ましい。結晶性ポリエステル樹脂としては、２価以上のカルボン酸（多価カルボン酸）と、２価以上のアルコール（多価アルコール）との重縮合反応によって得られる公知のポリエステル樹脂を用いることができる。
【００３８】
（ハイブリッド結晶性ポリエステル樹脂）
さらには、当該結晶性ポリエステル樹脂が、ユニットとして結晶性ポリエステル樹脂以外の非晶性樹脂を含んだハイブリッド結晶性ポリエステル樹脂であることがより好ましい。前記非晶性樹脂ユニットは、結着樹脂に含まれる非晶性樹脂、すなわち、ハイブリッド樹脂以外の樹脂、と同種の樹脂で構成されると好ましい。このような形態でハイブリッド化することにより、結晶性ポリエステル樹脂と結着樹脂との親和性が高まり、ハイブリッド樹脂が非晶性樹脂中により取り込まれやすくなる。その結果、水分吸着しやすい結晶性ポリエステルユニットがトナー母体内部に存在するため、吸湿によってトナー粒子同士の付着力が高まることを防ぎ、クリーニング性がより一層向上する。
ここで、「同種の樹脂」とは、繰り返し単位中に特徴的な化学結合が共通に含まれていることを意味する。ここで、「特徴的な化学結合」とは、物質・材料研究機構(ＮＩＭＳ)物質・材料データベース（http://polymer.nims.go.jp/PoLyInfo/guide/jp/term_polymer.html）に記載の「ポリマー分類」に従う。すなわち、ポリアクリル、ポリアミド、ポリ酸無水物、ポリカーボネート、ポリジエン、ポリエステル、ポリハロオレフィン、ポリイミド、ポリイミン、ポリケトン、ポリオレフィン、ポリエーテル、ポリフェニレン、ポリホスファゼン、ポリシロキサン、ポリスチレン、ポリスルフィド、ポリスルホン、ポリウレタン、ポリウレア、ポリビニル及びその他のポリマーの計２２種によって分類されたポリマーを構成する化学結合を「特徴的な化学結合」という。
【００３９】
（結晶性樹脂の含有量）
本発明に係るトナー母体粒子が含有する結晶性樹脂の含有量は、１〜３０質量の範囲内であることが好ましい。結晶性樹脂のトナー母体粒子中における含有量が１質量％以上であれば、好適に効果を発現することができる。また、結晶性樹脂のトナー母体粒子中における含有量が、３０質量％以下であれば、トナーの熱凝集（ブロッキング）の発生を回避することができる。
【００４０】
＜着色剤＞
本発明のトナー母体粒子が含有する着色剤としては、公知の無機又は有機着色剤を使用することができる。着色剤としてはカーボンブラック、磁性粉のほか、各種有機、無機の顔料、染料等が使用できる。着色剤の添加量はトナー粒子に対して１〜３０質量％、好ましくは２〜２０質量％の範囲内とすることが好ましい。
【００４１】
＜離型剤＞
本発明に係るトナー母体粒子には、離型剤を添加することができる。離型剤としては、ワックスが好ましく用いられる。ワックスとしては、例えば、低分子量ポリエチレンワックス、低分子量ポリプロピレンワックス、フィッシャートロプシュワックス、マイクロクリスタリンワックス、パラフィンワックスのような炭化水素系ワックス類、カルナウバワックス、ペンタエリスリトールベヘン酸エステル、ベヘン酸ベヘニル、クエン酸ベヘニルなどのエステルワックス類などが挙げられる。これらは１種単独で、又は２種以上を組み合わせて用いることができる。
また、上記ワックスの融点は、トナーの低温定着性及び離型性を確実に得る観点から、その融点が５０〜９５℃であることが好ましい。ワックスの含有割合は、結着樹脂全量に対して２〜２０質量％の範囲内であることが好ましく、より好ましくは３〜１８質量％の範囲内であり、更に好ましくは４〜１５質量％の範囲内である。
【００４２】
＜荷電制御剤＞
本発明に係るトナー母体粒子には、必要に応じて荷電制御剤を添加することができる。荷電制御剤としては、種々の公知のものを使用することができる。荷電制御剤としては、水系媒体中に分散することができる公知の種々の化合物を用いることができ、具体的には、ニグロシン系染料、ナフテン酸又は高級脂肪酸の金属塩、アルコキシル化アミン、第４級アンモニウム塩化合物、アゾ系金属錯体、サリチル酸金属塩又はその金属錯体などが挙げられる。荷電制御剤の含有割合は、結着樹脂全量に対して０．１〜１０質量％の範囲内であることが好ましく、より好ましくは０．５〜５質量％の範囲内である。
【００４３】
＜外添剤＞
本発明に係るトナー母体粒子表面には、外添剤として、無機粒子と、脂肪酸金属塩粒子とを含有する。脂肪酸金属塩粒子は、クリーニング性や転写性をさらに向上させる滑剤としての機能を有する。
【００４４】
＜無機粒子＞
本発明に係るトナー粒子は、外添剤として、個数平均粒径が１０〜５０ｎｍの範囲内であり、かつ表面形状が平面状部分を有する、無機粒子を含有する。
本発明において、「表面形状が平面状部分を有する無機粒子」とは、トナー母体粒子と接触する箇所が点ではなく面となる無機粒子のことである。また、ここでいう平面状部分は、厳密な平面のみではなく、多少の曲面であっても構わないものとする。具体的には、ＪＩＳ  Ｂ  ０６２１−１９８４で規定される平面度（基準面に対して平行な直線２本で挟んだ時に測定される最大値と最小値の差）が、０ｎｍ以上、無機粒子の個数平均粒径の１／１０ｎｍ以下となる部分を平面状部分としたとき、当該平面状部分が無機粒子の個数平均表面積の１／６以上となるものを、本発明でいう「表面形状が平面状部分を有する無機粒子」と定義する。
【００４５】
本発明のトナーでは、表面形状が平面状部分を有する無機粒子によって、脂肪酸金属塩粒子がトナー母体粒子表面に押し込まれやすくなるため、当該脂肪酸金属塩粒子がトナー母体粒子から外れにくくなると推察される。そして、これにより、脂肪酸金属塩粒子が、トナー母体粒子に埋め込まれた状態で均一に分散するので、出力画像に濃度差が生じにくくなったものと推察される。
【００４６】
（無機粒子の粒径）
上述の表面形状が平面状部分を有する無機粒子の個数平均粒径は、トナー母体粒子に高い付着力で固定化できるという観点から、１０〜５０ｎｍの範囲内であり、より好ましくは１５〜２５ｎｍの範囲内である。個数平均粒径が５０ｎｍ以下の小径の無機粒子は、脂肪酸金属塩粒子よりもとても小さいので、脂肪酸金属塩粒子一つを複数の無機粒子で押圧することになり、より効率的に脂肪酸金属塩粒子をトナー母体粒子に押し込むことができたと推察される。また、無機粒子の個数平均粒径を１０ｎｍ以上とすることで、当該無機粒子が脂肪酸金属塩を押し込む作用を十分に得られたものと推察される。
【００４７】
（個数平均粒径の測定方法）
本発明に係る無機粒子の個数平均粒径は、下記方法で測定できる。
走査型電子顕微鏡（ＳＥＭ）「ＪＳＭ−７４０１Ｆ」（日本電子社製）を用いて、５万倍に拡大したＳＥＭ写真を撮影し、当該ＳＥＭ写真を画像処理解析装置「ＬＵＺＥＸ  ＡＰ」（ニレコ社製）にて２値化処理し、無機粒子１００個についての水平方向のフェレ径を算出し、その平均値を個数平均粒径とする。
【００４８】
（無機粒子の種類）
表面形状が平面状部分を有する無機粒子としては、両面体形状であるアルミナ粒子、立方体形状であるチタン酸ストロンチウム粒子、直方柱形状であるチタン酸カルシウム粒子等のトナー用外添剤として公知の無機粒子を、適宜選択して用いることができる。また、本発明の効果を得るためには、表面形状が平面状部分を有する無機粒子を用いればよいが、上記無機粒子のうち、モース硬度の高い、アルミナ粒子を用いることが好ましい。
モース硬度は、Ｆ．Ｍｏｈｓにより案出されたもので、次の１０種の鉱物を選定し、これで順次ひっかいて傷がつけば、その鉱物よりも硬さが低いとする。鉱物は硬度の低い順から１：滑石、２：石膏、３：方解石、４：蛍石、５：リン灰石、６：正長石、７：水晶、８：黄玉、９：鋼玉、１０：ダイヤモンドである。
本発明に係る粒子としては、酸化セリウム（モース硬度：７）、酸化アルミニウム（モース硬度：９）、酸化チタン（モース硬度：６）、酸化ケイ素（モース硬度：７）、チタン酸ストロンチウム（モース硬度：５）、酸化ジルコニウム（モース硬度：７）及びそれらの表面処理品などが挙げられる。
【００４９】
（疎水化処理）
上述の表面形状が平面状部分を有する無機粒子の表面は、疎水化処理されていることが好ましく、疎水化度は４０以上であることが好ましい。また疎水化処理された際の表面修飾剤の遊離率は０であることが好ましい。遊離した表面修飾剤が存在すると、それがキャリアに移行し帯電量変動が大きくなるためである。
表面修飾は、公知の表面修飾方法を用いることができ、例えば、乾式法又は湿式法を使用することができる。また、表面修飾剤としては、後述する公知のシランカップリング剤等を用いることができる。
【００５０】
乾式法においては、流動層反応器内で原料となる粒子と、疎水化処理剤とを撹拌又は混合することが好ましい。また、湿式法においては、以下の手順を行うことが好ましい。すなわち、原料となる粒子を溶剤中に分散させて原料となる粒子のスラリーを形成し、次いで、このスラリーに疎水化処理剤を加えて、原料となる粒子表面を変性（疎水化）させることが好ましい。このとき、原料となる粒子と疎水化処理剤は、１００〜２００℃の範囲で０．５〜５時間加熱することが好ましい。このような加熱処理によって、原料となる粒子表面のシラノール基を効果的に修飾することができる。また、処理剤（表面修飾剤）の量は、特に制限されないが、原料となる粒子１００質量部に対して５〜３０質量部であると好ましく、８〜２０質量部であるとより好ましい。
【００５１】
疎水化処理剤は、１種でもそれ以上でもよく、シランカップリング剤、シリコーンオイル、チタネート系カップリング剤、アルミネート系カップリング剤、脂肪酸、脂肪酸金属塩、そのエステル化物及びロジン酸などの公知のものを用いることができるが、無機粒子表面のヒドロキシ基との反応性の観点から、シランカップリング剤が好ましい。上記シランカップリング剤の例には、例えば、ジメチルジメトキシシラン、ヘキサメチルジシラザン（ＨＭＤＳ）、メチルトリメトキシシラン、イソブチルトリメトキシシラン及びデシルトリメトキシシランが挙げられる。
【００５２】
また、特に、シランカップリング剤は下記一般式（１）で表される構造を有することが好ましい。
一般式（１）：  Ｘ−Ｓｉ（ＯＲ）３
上記一般式（１）中、Ｘは炭素数４〜１２のアルキル基を表す。Ｒは、メチル基又はエチル基を表す。
上記一般式（１）で表される構造を有するシランカップリング剤のアルキル鎖長は、トナー母体粒子又は脂肪酸金属酸化物粒子に対しての付着力を高める観点からは、炭素数４以上であることが好ましく、当該シランカップリング剤による表面被覆率を高める観点からは、炭素数１２以下とすることが好ましい。
【００５３】
（疎水化度の測定方法）
疎水化度は粉体濡れ性試験機（ＷＥＴ−１０１Ｐ；株式会社レスカ製）を用いて、次のように測定を行い求めることができる。以下、アルミナ粒子の疎水化度を測定した例を説明する。
実験室環境下、２００ｍＬのトールビーカーに長さ２０ｍｍのスターラーチップと２５℃のイオン交換水６０ｍＬとを入れ、粉体濡れ性試験機（ＷＥＴ−１０１Ｐ；株式会社レスカ製）にセットする。イオン交換水の上にアルミナ粒子５０ｍｇを浮かべ、すぐに蓋とメタノール供給ノズルをセットし、スターラー撹拌開始と同時に測定を開始する。メタノール（メタノール  特級；関東化学株式会社製）の供給速度は２．０ｍＬ／分、測定時間は７０分とする。また、スターラーの撹拌速度は、３８０〜４２０ｒｐｍとする。アルミナ粒子は、最初はイオン交換水の界面に浮いているが、メタノール濃度が上昇するにつれて、徐々にイオン交換水とメタノールとの混合液に濡れて液体中に分散する。これにより、液体の光透過率が徐々に低下する。得られたデータから、横軸にメタノールの供給量（ｍＬ）から計算されるメタノール濃度（ｖｏｌ％）、縦軸に光透過率（電圧比）（％）をプロットし、光透過率が最大値と最小値の中間となるときのメタノール濃度を「疎水化度」とする。
【００５４】
（アルミナ粒子の製造方法）
アルミナとは、Ａｌ２Ｏ３で表される酸化アルミニウムをさすものであり、α型、γ型、σ型、またその混合体等の形態が知られており、形状としてもその結晶系の制御によって立方形状のものから球状のものまである。
アルミナ粒子は、公知の方法により作製することができる。アルミナ粒子を作製する方法としては、バイヤー法が一般的であるが、高純度かつナノサイズのアルミナ粒子を得るために、加水分解法（住友化学製）、気相合成法（シーアイ化成製）、火炎加水分解法（日本アエロジル製）、水中火花放電法（岩谷化学製）等が挙げられる。
【００５５】
アルミナ粒子の形状は、既存の溶射技術を基本とし、水素、天然ガス、アセチレンガス、プロパンガス、ブタン等の燃料ガスとで形成された高温火炎中に原料粉末を投入し、溶融球状化させることによって制御することができる。
また、アルミナ原料粉末を火炎中に投入するときの供給方法は、キャリアガスに酸素、空気、窒素、アルゴン等を用いる乾式の方法を用いてもよく、水、メタノール、エタノール等を分散媒としたスラリーを用いた湿式の方法でもよい。
【００５６】
その製造装置の一例は、球状化炉と、その炉に接続された捕集装置とを基本構成としているものである。球状化炉で製造された球状アルミナ粉末は、ブロワー等にて空気輸送され捕集装置で回収される。球状化炉本体と輸送配管等は水冷ジャケット方式で水冷されていることが好ましい。捕集装置としては、サイクロン、重力沈降、ルーバー、バグフィルター等が用いられる。捕集温度は、可燃ガスの量による発熱量とブロワーの吸引量によって決定され、その調整は冷却水量や、ライン内に設けられた外気の取り入れ量等で行われる。
【００５７】
アルミナ粒子の形状及び粒径は、反応条件、例えば、火炎温度、水素若しくは酸素の含有率、アルミナ原料粉末の品質、火炎中での滞留時間、又は凝集ゾーンの長さによって変更することができる。
【００５８】
＜脂肪酸金属塩粒子＞
本発明に係るトナー母体粒子の表面には、外添剤として、脂肪酸金属塩粒子を含有する。当該脂肪酸金属塩粒子の個数平均粒径は、０．４〜２．０μｍの範囲内である。個数平均粒径が０．４〜２．０μｍの範囲内の脂肪酸金属塩粒子は、トナー母体粒子に押し込まれやすく、かつトナー母体粒子から脱離しにくいため、本発明の効果が有効に得られたものと推察される。
また、脂肪酸金属塩粒子の個数平均粒径の測定方法は、上述した無機粒子の個数平均粒径の測定方法と同様の方法で行うことができる。
【００５９】
脂肪酸金属塩粒子としては、公知の脂肪酸金属塩粒子を用いることができるが、延展性の観点から、モース硬度が２以下である脂肪酸金属塩粒子を用いることが好ましい。脂肪酸金属塩粒子の金属としては、亜鉛、カルシウム、マグネシウム、アルミニウム、リチウムから選ばれる金属が好ましい。
また、本発明に係る脂肪酸金属塩粒子としては、ステアリン酸亜鉛粒子、ステアリン酸リチウム粒子及びステアリン酸カルシウム粒子より選ばれる少なくとも１種を用いることが好ましい。また、これらの中でも、ステアリン酸亜鉛粒子であることがより好ましい。
また、脂肪酸金属塩粒子の脂肪酸としては、炭素数１２以上２２以下の高級脂肪酸が好ましい。炭素数１２以上の脂肪酸を用いると遊離脂肪酸の発生を抑えることができ、また、脂肪酸の炭素数が２２以下であれば、脂肪酸金属塩粒子の融点が高くなりすぎず、良好な定着性を得ることができる。脂肪酸としては、ステアリン酸が特に好ましく、本発明に用いられる脂肪酸金属塩粒子としては、ステアリン酸亜鉛粒子、ステアリン酸カルシウム粒子、ステアリン酸リチウム粒子及びステアリン酸マグネシウム粒子が好ましく、これらのうち、ステアリン酸亜鉛粒子であることがより好ましい。これらの脂肪酸金属塩粒子は２種以上併用してもよい。
【００６０】
＜その他の外添剤＞
本発明に係るトナーの外添剤としては、前述の平面を持つ表面形状が平面状部分を有する無機粒子や脂肪酸金属塩粒子の他にも、その他の外添剤として、公知の無機粒子や有機粒子などを用いることができる。
使用する外添剤は、１種でもそれ以上でもよく、特に粒径の異なる外添剤２種以上を用いることが好ましい。粒径が異なると外添剤としての役割は異なり、一般に、大径であるほどスペーサー効果を発揮してトナー同士の付着力を低下させ、小径であるほどトナー母体粒子の表面を被覆しやすいため流動性を底上げすることができる。また、形状に関しては、球状の外添剤だけではなく、ルチル型酸化チタンに代表される針状のもの他、不定形状、紡錘形状、金平糖状のものなど、制限なく用いることができる。
【００６１】
その他の外添剤に用いる前記無機粒子の例には、シリカ粒子、酸化チタン粒子、アルミナ粒子、ジルコニア粒子、酸化亜鉛粒子、酸化クロム粒子、酸化セリウム粒子、酸化アンチモン粒子、酸化タングステン粒子、酸化スズ粒子、酸化テルル粒子、酸化マンガン粒子及び酸化ホウ素粒子が挙げられる。これらの中でも、シリカ、酸化チタン、アルミナ、チタン酸ストロンチウムなどの粒子が好ましい。上記無機粒子は、その表面が疎水化処理されていることが好ましく、当該疎水化処理には、公知の表面修飾剤が用いられる。当該表面修飾剤は、１種でもそれ以上でもよく、その襟には、シランカップリング剤、シリコーンオイル、チタネート系カップリング剤、アルミネート系カップリング剤、脂肪酸、脂肪酸金属塩、そのエステル化物及びロジン酸が挙げられる。
上記シランカップリング剤の例には、ジメチルジメトキシシラン、ヘキサメチルジシラザン（ＨＭＤＳ）、メチルトリメトキシシラン、イソブチルトリメトキシシラン及びデシルトリメトキシシランが挙げられる。上記シリコーンオイルの例には、環状化合物や、直鎖状又は分岐状のオルガノシロキサンなどが含まれ、より具体的には、オルガノシロキサンオリゴマー、オクタメチルシクロテトラシロキサン、デカメチルシクロペンタシロキサン、テトラメチルシクロテトラシロキサン、及び、テトラビニルテトラメチルシクロテトラシロキサン、が挙げられる。
【００６２】
その他の外添剤に用いる前記有機粒子としては、数平均一次粒子径が１０〜２０００ｎｍ程度の球形の有機粒子が挙げられる。具体的には、スチレンやメチルメタクリレートなどの単独重合体やこれらの共重合体による有機粒子を使用することができる。
【００６３】
（酸化チタン粒子）
本発明に係るトナーには、外添剤として、個数平均粒径から求めた平均アスペクト比が２〜１５、より好ましくは５〜１３の酸化チタン粒子を０．１０〜０．８０質量％含有することが好ましい。前述のような高いアスペクト比を持つ酸化チタンを外添剤として用いることで、トナー被覆率を稼ぐことができ、またトナー母体との接触面積が大きいため、トナーから脱離しにくく、印刷条件に寄らずトナーの表面状態を良好に保つことができる。
また、酸化チタン粒子の平均アスペクト比は、個数平均長径及び短径を用いて（長径／短径）求めることができる。個数平均長径及び短径は、例えば、走査型電子顕微鏡（ＳＥＭ）「ＪＳＭ−７４０１Ｆ」（日本電子社製）を用いた得た電子顕微鏡写真において、酸化チタン粒子の粒径を測定し、ｎ＝２０の平均値として求めることができる。また、酸化チタンの結晶構造としては、ルチル型が好ましい。ルチル型酸化チタンはアナターゼ型に比べ焼成温度が高く表面のヒドロキシ基が少ない。このことから、水分吸着によるトナー粒子同士の付着力の増加を防ぐことができる。
【００６４】
（シリカ粒子）
本発明に係るトナーには、外添剤として、シリカ粒子を含有することも好ましい。
シリカ粒子の製造方法としては、公知の製造方法、すなわち燃焼法、アーク法、溶融法などの乾式法によるもの、沈降法、ゲル法、ゾル・ゲル法などの湿式法などによるものが挙げられる。また、シリカ化合物を用いる際は、特に制限はないが、異なる平均粒径のシリカ化合物を３〜４種類程度混合して用いることが好ましい。より小さい粒径のシリカ化合物はトナーの流動性に寄与し、より大きい粒径のシリカ化合物は、より小さい粒径のシリカ化合物を外力から保護する役割を担うためである。例えば、粒径５〜１８ｎｍ、２０〜４０ｎｍ、７０〜９０ｎｍ、１００〜１４０ｎｍのシリカ化合物を混合して用いることができる。混合比も特に制限はなく適宜調整して用いればよいが、例えば、粒径の異なるシリカ化合物をトナー母体粒子に対してそれぞれ０．０５〜１．０質量％使用することができる。
【００６５】
＜二成分現像剤＞
二成分現像剤は、トナー粒子の含有量（トナー濃度）が４．０〜８．０質量％となるように、トナー粒子とキャリア粒子とを適宜に混合することによって得ることができる。当該混合に用いられる混合装置の例には、ナウターミキサー、Ｗコーン及びＶ型混合機等が挙げられる。
【００６６】
＜キャリア粒子＞
本発明に係るキャリア粒子は、磁性体により構成される。当該キャリア粒子の例には、当該磁性体からなるキャリアコア（芯材粒子）と、その表面を被覆するキャリアコート樹脂（被覆材）の層とを有する被覆型キャリア粒子、及び、樹脂中に磁性体の微粉末が分散されてなる樹脂分散型のキャリア粒子が挙げられる。当該キャリア粒子は、感光体へのキャリア粒子の付着を抑制する観点から、被覆型キャリア粒子であることが好ましい。
【００６７】
＜キャリアコア（芯材粒子）＞
芯材粒子は、磁性体、例えば、磁場によってその方向に強く磁化する物質、によって構成される。当該磁性体は、１種でもそれ以上でもよく、その例には、鉄、ニッケル及びコバルトなどの強磁性を示す金属、これらの金属を含む合金若しくは化合物、及び、熱処理することにより強磁性を示す合金、が挙げられる。
【００６８】
上記強磁性を示す金属又はそれを含む化合物の例には、鉄、下記式（ａ）で表されるフェライト、及び、下記式（ｂ）で表されるマグネタイト、が挙げられる。下記式（ａ）及び式（ｂ）中のＭは、Ｍｎ、Ｆｅ、Ｎｉ、Ｃｏ、Ｃｕ、Ｍｇ、Ｚｎ、Ｃｄ及びＬｉの群から選ばれる１種以上の１価又は２価の金属を表す。
式（ａ）：ＭＯ・Ｆｅ２Ｏ３
式（ｂ）：ＭＦｅ２Ｏ４
また、上記熱処理することにより強磁性を示す合金の例には、マンガン−銅−アルミニウム及びマンガン−銅−スズ等のホイスラー合金、及び、二酸化クロム、が挙げられる。
上記芯材粒子は、各種のフェライトであることが好ましい。これは、被覆型キャリア粒子の比重は、芯材粒子を構成する金属の比重よりも小さくなることから、現像器内における撹拌の衝撃力をより小さくすることができるためである。
【００６９】
＜キャリアコート樹脂（被覆材）＞
被覆材には、キャリア粒子の芯材粒子の被覆に利用される公知の樹脂を用いることができる。当該被覆材は、シクロアルキル基を有する樹脂であることが、キャリア粒子の水分吸着性を低減させる観点、及び、被覆層の芯材粒子との密着性を高める観点、から好ましい。当該シクロアルキル基の例には、シクロヘキシル基、シクロペンチル基、シクロプロピル基、シクロブチル基、シクロヘプチル基、シクロオクチル基、シクロノニル基及びシクロデシル基が挙げられる。中でも、シクロヘキシル基又はシクロペンチル基が好ましく、被覆層とフェライト粒子との密着性の観点からシクロヘキシル基がより好ましい。樹脂の重量平均分子量Ｍｗは、例えば１００００〜８０００００であり、より好ましくは１０００００〜７５００００である。当該樹脂における上記シクロアルキル基の含有量は、例えば１０〜９０質量％である。上記樹脂中の当該シクロアルキル基の含有量は、例えば、熱分解−ガスクロマトグラフ／質量分析（Ｐｙ−ＧＣ／ＭＳ）や１Ｈ−ＮＭＲ等によって求めることが可能である。
【００７０】
［静電潜像現像用トナーの製造方法］
本発明のトナーを製造する方法としては、特に限定されず、混練粉砕法、懸濁重合法、乳化凝集法、溶解懸濁法、ポリエステル伸長法、分散重合法などの公知の方法が挙げられる。これらの中でも、粒径の均一性、形状の制御性観点からは、乳化凝集法を採用することが好ましい。
【００７１】
また、乳化凝集法は、溶媒に溶解した結着樹脂溶液に貧溶媒を滴下して転相乳化を行ったのちに脱溶媒することで、樹脂粒子分散液とし、この樹脂粒子分散液と着色剤分散液及びワックスなどの離型剤分散液とを混合し、所望のトナー粒子の径となるまで凝集させ、更に結着樹脂粒子間の融着を行うことにより形状制御を行って、トナー粒子を製造する方法である。
乳化凝集法によるトナー粒子の製造方法の一例を以下に示す。以下に示す（１）〜（６）の各工程を行うことで、トナー粒子を製造する。
（１）水系媒体中に着色剤粒子が分散されてなる分散液を調製する工程
（２）水系媒体中に、必要に応じて内添剤を含有した結着樹脂粒子が分散されてなる分散液を調製する工程
（３）着色剤粒子の分散液と結着樹脂粒子の分散液とを混合して、着色剤粒子及び結着樹脂粒子を凝集、会合、及び融着させてトナー母体粒子を形成する工程
（４）トナー母体粒子の分散系（水系媒体）からトナー母体粒子を濾別し、界面活性剤などを除去する工程
（５）トナー母体粒子を乾燥する工程
（６）トナー母体粒子に外添剤を添加する工程
【００７２】
（凝集剤）
上述した（３）の工程で用いることができる凝集剤としては、特に限定されるものではないが、金属の塩から選択されるものが好適に使用される。例えば、ナトリウム、カリウム、リチウムなどのアルカリ金属の塩などの一価の金属の塩、例えばカルシウム、マグネシウム、マンガン、銅などの二価の金属の塩、鉄、アルミニウムなどの三価の金属の塩などが挙げられ、具体的な塩としては、塩化ナトリウム、塩化カリウム、塩化リチウム、塩化カルシウム、塩化マグネシウム、塩化亜鉛、硫酸銅、硫酸マグネシウム、硫酸マンガンなどを挙げることができ、これらの中で特に好ましくは二価の金属の塩である。二価の金属の塩を使用すると、より少量で凝集を進めることができる。これらは１種又は２種以上を組み合わせて使用してもよい。
【００７３】
なお、上述した（２）における必要に応じて内添剤を含有した結着樹脂粒子は、２層以上の多層構造を有するように製造してもよい。例えば３層構造を有する結着樹脂粒子を製造する場合、第１段重合（内層の形成）、第２段重合（中間層の形成）及び第３段重合（外層の形成）の３段階に分けて結着樹脂粒子を合成する重合反応を行うことで、製造することができる。また、ここで、第１段重合〜第３段重合のそれぞれの重合反応において、重合性単量体の組成を変更することで、組成の異なる３層構成の結着樹脂粒子を製造できる。また、例えば、第１段重合〜第３段重合のいずれかにおいて、離型剤等の適宜の内添剤を含有した状態で結着樹脂の合成反応を行うことで、適宜の内添剤を含有する３層構成の結着樹脂粒子を形成することができる。
【００７４】
＜外添処理＞
トナー母体粒子に対する外添剤混合処理は、機械式混合装置を用いることができる。機械式混合装置としては、ヘンシェルミキサー、ナウターミキサー、タービュラーミキサー等が使用できる。これらの中で、ヘンシェルミキサーのように処理される粒子に剪断力を付与できる混合装置を用いて、混合時間を長くする又は撹拌羽根の回転周速を上げる等の混合処理を行えばよい。また、複数種類の外添剤を使用する場合、トナー粒子に対して全ての外添剤を一括で混合処理するか、又は外添剤に応じて複数回に分けて分割して混合処理してもよい。
外添剤の混合方法は、上記機械式混合装置を用いて、混合強度、すなわち撹拌羽根の周速、混合時間、又は、混合温度等を制御することによって外添剤の解砕度合いや付着強度を制御することができる。
【００７５】
［画像形成方法］
本発明の静電潜像現像用トナーは、感光体に接触するように設けられた帯電ローラーによって感光体表面を帯電させる工程を有する画像形成方法に、好適に適用することができる。帯電ローラーによって感光体表面を帯電させる工程を有する画像形成方法では、一般に感光体表面の滑剤が分解されやすく、画像濃度差が大きくなりやすいが、本発明の静電潜像現像用トナーを用いれば、画像濃度差を小さくすることができる。
以下、本発明の静電潜像現像用トナーを用いて行う好適な電子写真画像形成方法の一例を、図１に示す画像形成装置を用いて説明する。当該電子写真画像形成方法は、本発明の静電潜像現像用トナーを用いて、基材に画像を形成する。具体的には、少なくとも帯電工程、露光工程、現像工程及び転写工程を有する電子写真画像形成方法であって、前記転写工程では、静電潜像担持体（感光体ドラム４１３）上から中間転写体（中間転写ベルト４２１）上にトナー像を転写する一次転写工程と、当該中間転写体上の前記トナー像を転写材（用紙Ｓ）上に転写する二次転写工程を有することが好ましい。
【００７６】
図１に示す画像形成装置１００は、画像読取部１１０、画像処理部３０、画像形成部４０、用紙搬送部５０及び定着装置６０等を備える。
【００７７】
画像形成部４０は、Ｙ（イエロー）、Ｍ（マゼンタ）、Ｃ（シアン）、Ｋ（ブラック）の各色トナーによる画像を形成する画像形成ユニット４１Ｙ、４１Ｍ、４１Ｃ及び４１Ｋを有する。これらは、収容されるトナー以外はいずれも同じ構成を有するので、以後、色を表す記号を省略することがある。画像形成部４０は、さらに、中間転写ユニット４２及び二次転写ユニット４３を有する。これらは、転写装置に相当する。
【００７８】
画像形成ユニット４１は、露光装置４１１、現像装置４１２、感光体ドラム４１３、帯電装置４１４及びドラムクリーニング装置４１５を有する。
感光体ドラム４１３は、例えば負帯電型の有機感光体である。感光体ドラム４１３の表面は、光導電性を有する。感光体ドラム４１３は、感光体に相当する。
【００７９】
帯電装置４１４は、感光体ドラム４１３に接触するように設けられた帯電ローラーによって感光体ドラム４１３表面を帯電させる帯電ローラー方式とすることが好ましい。帯電ローラー方式を用いた画像形成においては、一般に感光体表面の滑剤が分解されやすく、画像濃度差が大きくなりやすいが、本発明の静電潜像現像用トナーを用いれば、画像濃度差を抑えることができる。帯電装置４１４は、コロナ帯電器や、帯電ブラシ、帯電ブレードなどの接触帯電部材を感光体ドラム４１３に接触させて帯電させる接触帯電装置であってもよい。
露光装置４１１は、例えば、光源としての半導体レーザーと、形成すべき画像に応じたレーザー光を感光体ドラム４１３に向けて照射する光偏向装置（ポリゴンモーター）とを含む。
【００８０】
現像装置４１２は、二成分現像方式の現像装置である。現像装置４１２は、例えば、二成分現像剤を収容する現像容器と、当該現像容器の開口部に回転自在に配置されている現像ローラー（磁性ローラー）と、二成分現像剤が連通可能に現像容器内を仕切る隔壁と、現像容器における開口部側の二成分現像剤を現像ローラーに向けて搬送するための搬送ローラーと、現像容器内の二成分現像剤を撹拌するための撹拌ローラーと、を有する。上記現像容器には、二成分現像剤としての上記トナーが収容されている。
【００８１】
中間転写ユニット４２は、中間転写ベルト４２１を感光体ドラム４１３に圧接させる一次転写ローラー４２２、バックアップローラー４２３Ａを含む複数の支持ローラー４２３、及びベルトクリーニング装置４２６を有する。中間転写ベルト４２１は、複数の支持ローラー４２３にループ状に張架される。複数の支持ローラー４２３のうちの少なくとも一つの駆動ローラーが回転することにより、中間転写ベルト４２１は矢印Ａ方向に一定速度で走行する。
【００８２】
二次転写ユニット４３は、無端状の二次転写ベルト４３２、及び二次転写ローラー４３１Ａを含む複数の支持ローラー４３１を有する。二次転写ベルト４３２は、二次転写ローラー４３１Ａ及び支持ローラー４３１によってループ状に張架される。
【００８３】
定着装置６０は、例えば、定着ローラー６２と、定着ローラー６２の外周面を覆い、用紙Ｓ上のトナー画像を構成するトナーを加熱、融解するための無端状の発熱ベルト６３と、用紙Ｓを定着ローラー６２及び発熱ベルト６３に向けて押圧する加圧ローラー６４と、を有する。
【００８４】
画像形成装置１００は、さらに、画像読取部１１０、画像処理部３０及び用紙搬送部５０を有する。画像読取部１１０は、給紙装置１１１及びスキャナー１１２を有する。用紙搬送部５０は、給紙部５１、排紙部５２、及び搬送経路部５３を有する。給紙部５１を構成する三つの給紙トレイユニット５１ａ〜５１ｃには、坪量やサイズなどに基づいて識別された用紙Ｓ（規格用紙、特殊用紙）があらかじめ設定された種類ごとに収容される。搬送経路部５３は、レジストローラー対５３ａなどの複数の搬送ローラー対を有する。
【００８５】
画像形成装置１００による画像形成方法の一例を説明する。
スキャナー１１２は、コンタクトガラス上の原稿Ｄを光学的に走査して読み取る。原稿Ｄからの反射光がＣＣＤセンサー１１２ａにより読み取られ、入力画像データとなる。入力画像データは、画像処理部３０において所定の画像処理が施され、露光装置４１１に送られる。
【００８６】
感光体ドラム４１３は一定の周速度で回転する。帯電装置４１４は、感光体ドラム４１３の表面を一様に負極性に帯電させる。露光装置４１１では、ポリゴンモーターのポリゴンミラーが高速で回転し、各色成分の入力画像データに対応するレーザー光が、感光体ドラム４１３の軸方向に沿って展開し、当該軸方向に沿って感光体ドラム４１３の外周面に照射される。こうして感光体ドラム４１３の表面には、静電潜像が形成される。
【００８７】
現像装置４１２では、上記現像容器内の二成分現像剤の撹拌、搬送によってトナー粒子が帯電し、二成分現像剤は上記現像ローラーに搬送され、当該現像ローラーの表面で磁性ブラシを形成する。帯電したトナー粒子は、上記磁性ブラシから感光体ドラム４１３における静電潜像の部分に静電的に付着する。こうして、感光体ドラム４１３の表面の静電潜像が可視化され、感光体ドラム４１３の表面に、静電潜像に応じたトナー画像が形成される。
【００８８】
感光体ドラム４１３の表面のトナー画像は、中間転写ユニット４２によって中間転写ベルト４２１に転写される。転写後に感光体ドラム４１３の表面に残存する転写残トナーは、感光体ドラム４１３の表面に摺接するドラムクリーニングブレードを有するドラムクリーニング装置４１５によって除去される。
【００８９】
一次転写ローラー４２２によって中間転写ベルト４２１が感光体ドラム４１３に圧接することにより、感光体ドラム４１３と中間転写ベルト４２１とによって、一次転写ニップが感光体ドラムごとに形成される。当該一次転写ニップにおいて、各色のトナー画像が中間転写ベルト４２１に順次重なって転写される。
【００９０】
一方、二次転写ローラー４３１Ａは、中間転写ベルト４２１及び二次転写ベルト４３２を介して、バックアップローラー４２３Ａに圧接される。それにより、中間転写ベルト４２１と二次転写ベルト４３２とによって、二次転写ニップが形成される。当該二次転写ニップを用紙Ｓが通過する。用紙Ｓは、用紙搬送部５０によって二次転写ニップへ搬送される。用紙Ｓの傾きの補正及び搬送のタイミングの調整は、レジストローラー対５３ａが配設されたレジストローラー部により行われる。
【００９１】
上記二次転写ニップに用紙Ｓが搬送されると、二次転写ローラー４３１Ａへ転写バイアスが印加される。この転写バイアスの印加によって、中間転写ベルト４２１に担持されているトナー画像が用紙Ｓに転写される。トナー画像が転写された用紙Ｓは、二次転写ベルト４３２によって、定着装置６０に向けて搬送される。
【００９２】
定着装置６０は、発熱ベルト６３と加圧ローラー６４とによって、定着ニップを形成し、搬送されてきた用紙Ｓを当該定着ニップ部で加熱、加圧する。用紙Ｓ上のトナー画像を構成するトナー粒子は、加熱され、その内部で結晶性樹脂が速やかに融け、その結果、比較的少ない熱量で速やかにトナー粒子全体が融解し、トナー成分が用紙Ｓに付着する。こうして、比較的少ない熱量で速やかにトナー画像が用紙Ｓに定着する。トナー像が定着された用紙Ｓは、排紙ローラー５２ａを備えた排紙部５２により機外に排紙される。こうして、高画質の画像が形成される。
【００９３】
なお、二次転写後に中間転写ベルト４２１の表面に残存する転写残トナーは、中間転写ベルト４２１の表面に摺接するベルトクリーニングブレードを有するベルトクリーニング装置４２６によって除去される。
【実施例】
【００９４】
以下、実施例を挙げて本発明を具体的に説明するが、本発明はこれらに限定されるものではない。
【００９５】
［着色剤粒子分散液１の調製］
ｎ−ドデシル硫酸ナトリウム１１．５質量部をイオン交換水１６０質量部に溶解させた。次いで、当該溶液を撹拌しながら、当該溶液中に銅フタロシアニン２４．５質量部を徐々に添加した。次いで、撹拌装置「クレアミックスＷモーション  ＣＬＭ−０．８」（エム・テクニック（株）製）を用いて分散処理を行うことにより、体積基準のメディアン径が１２６ｎｍである着色剤粒子分散液１を調製した。
【００９６】
[結着樹脂粒子分散液１の調製]
（１）第一段重合
撹拌装置、温度センサー、冷却管及び窒素導入装置を取り付けた反応容器に、ポリオキシエチレン（２）ドデシルエーテル硫酸ナトリウム４質量部及びイオン交換水３０００質量部を仕込み、窒素気流下２３０ｒｐｍの撹拌速度で撹拌しながら、内温を８０℃に昇温させた。昇温後、上記反応容器内に、過硫酸カリウム１０質量部をイオン交換水２００質量部に溶解させたものを添加した。次いで、上記反応容器内の液温７５℃とし、
・スチレン                                      ５８４質量部
・アクリル酸ｎ−ブチル                          １６０質量部
・メタクリル酸                                    ５６質量部
からなる単量体混合液を１時間かけて滴下後、７５℃にて２時間加熱、撹拌しながら重合を行うことにより、樹脂粒子[１]の分散液を調製した。
【００９７】
（２）第二段重合
撹拌装置、温度センサー、冷却管及び窒素導入装置を取り付けた反応容器に、ポリオキシエチレン（２）ドデシルエーテル硫酸ナトリウム２質量部をイオン交換水３０００質量部に溶解させた溶液を仕込み、８０℃に加熱した。次いで、上記の樹脂粒子[１]４２質量部（固形分換算）、マイクロクリスタリンワックス「ＨＮＰ−０１９０」（日本精蝋社製）７０質量部を、
・スチレン                                      ２３９質量部
・アクリル酸ｎ−ブチル                          １１１質量部
・メタクリル酸                                    ２６質量部
・ｎ−オクチルメルカプタン                          ３質量部
からなる単量体溶液に８０℃にて溶解させた溶液を添加し、循環経路を有する機械式分散機「ＣＬＥＡＲＭＩＸ」（エム・テクニック社製）により、１時間混合分散させることにより、乳化粒子（油滴）を含む分散液を調製した。
次いで、この分散液に、過硫酸カリウム５質量部をイオン交換水１００質量部に溶解させた開始剤溶液を添加し、この系を８０℃にて１時間にわたって加熱撹拌して重合を行うことにより、樹脂粒子[２]の分散液を調製した。
【００９８】
（３）第三段重合
上記の樹脂粒子[２]の分散液に、さらに、過硫酸カリウム１０質量部をイオン交換水２００質量部に溶解させた溶液を添加し、８０℃の温度条件下に、
・スチレン                                      ３８０質量部
・アクリル酸ｎ−ブチル                          １３２質量部
・メタクリル酸                                    ３９質量部
・ｎ−オクチルメルカプタン                          ６質量部
からなる単量体混合液を１時間かけて滴下した。滴下終了後、２時間にわたって加熱撹拌することにより重合を行った後、２８℃まで冷却することにより、結着樹脂粒子分散液１を得た。
【００９９】
［結晶性樹脂粒子１の合成］
ポリエステル重合セグメントの材料として、多価カルボン酸化合物のセバシン酸（分子量２０２．２５）２２０質量部と、多価アルコール化合物の１，１２−ドデカンジオール（分子量２０２．３３）２９８質量部を、窒素導入管、脱水管、撹拌器及び熱電対を装備した反応容器に入れ１６０℃に加熱し、溶解させた。その後、２−エチルヘキサン酸スズ（ＩＩ）２．５質量部、没食子酸０．２質量部を加えて２１０℃に昇温し、８時間反応を行った。さらに８．３ｋＰａにて１時間反応を行い、結晶性樹脂粒子１を得た。
得られた結晶性樹脂粒子１は示差走査熱量計「ダイヤモンドＤＳＣ」（（株）パーキンエルマー社製）を用い、昇温速度１０℃／ｍｉｎの条件でＤＳＣ曲線を取得した。吸熱ピークトップ温度を測定する手法による融点（Ｔｍ）の測定結果は８２．８℃であり、また、ＧＰＣ「ＨＬＣ−８１２０ＧＰＣ」（東ソー社製）による分子量を測定の結果、標準スチレン換算の重量平均分子量Ｍｗは２８０００であった。
【０１００】
［結晶性樹脂粒子分散液１の作製］
上記結晶性樹脂粒子１を１００質量部、酢酸エチル４００質量部に溶解させた。次いで、５．０質量％の水酸化ナトリウム水溶液２５質量部を添加して、樹脂溶液を調製した。この樹脂溶液を、撹拌装置を有する容器へ投入し、樹脂溶液を撹拌しながら、０．２６質量％のラウリル硫酸ナトリウム水溶液６３８質量部を３０分間かけて滴下混合した。ラウリル硫酸ナトリウム水溶液の滴下途中、反応容器内の液が白濁し、さらに、ラウリル硫酸ナトリウム水溶液を全量滴下後、樹脂溶液粒子を均一に分散させた乳化液が調製された。次いで、上記乳化液を４０℃に加熱し、ダイヤフラム式真空ポンプ「Ｖ−７００」（ＢＵＣＨＩ社製）を使用して、１５０ｈＰａの減圧下で酢酸エチルを蒸留除去することにより、結晶性ポリエステル樹脂よりなる結晶性樹脂粒子分散液１を得た。
【０１０１】
［トナー母体粒子１の作製］
（凝集・融着工程）
撹拌装置、温度センサー、冷却管及び窒素導入装置を取り付けた反応容器に、結着樹脂粒子分散液１の分散液３００質量部（固形分換算）と、結晶性樹脂粒子分散液１の分散液６０質量部（固形分換算）と、イオン交換水１１００質量部と、着色剤粒子分散液１の４０質量部（固形分換算）とを仕込み、液温を３０℃に調整した後、５Ｎの水酸化ナトリウム水溶液を加えてｐＨを１０に調整した。次いで、塩化マグネシウム６０質量部をイオン交換水６０質量部に溶解した水溶液を、撹拌下、３０℃にて１０分間かけて添加した。３分間保持した後に昇温を開始し、この系を６０分間かけて８５℃まで昇温し、８５℃を保持したまま凝集し粒子成長反応を継続した。この状態で、「コールターマルチサイザー３」（ベックマン・コールター社製）にて凝集粒子の粒径を測定し、体積基準のメディアン径が６．５μｍになった時点で、塩化ナトリウム４０質量部をイオン交換水１６０質量部に溶解した水溶液を添加して粒子成長を停止させ、さらに、熟成工程として液温度８０℃にて１時間にわたって加熱撹拌することにより粒子間の融着を進行させ、これにより、トナー母体粒子１の分散液を調製した。
【０１０２】
（洗浄・乾燥工程）
生成したトナー母体粒子１の分散液をバスケット型遠心分離機「ＭＡＲＫＩＩＩ  型式番号６０×４０＋Ｍ」（株式会社松本機械製作所製）で固液分離し、トナー母体粒子１のウェットケーキを形成した。このウェットケーキを、前記バスケット型遠心分離機で濾液の電気伝導度が５μＳ／ｃｍになるまで４０℃のイオン交換水で洗浄し、その後「フラッシュジェットドライヤー」（株式会社セイシン企業製）に移し、水分量が０．５質量％となるまで乾燥することにより、トナー母体粒子１を作製した。
【０１０３】
なお、上記方法で得られたトナー母体粒子１中の結晶性樹脂の含有量は１５質量％であり、この値は下記式により算出できる。なお、各材料の質量は固形分換算した値である。
トナー母体粒子中の結晶性樹脂の含有量（質量％）＝結晶性樹脂量／（スチレン−アクリル樹脂量＋結晶性樹脂量＋着色剤量）×１００
同様に、スチレン−アクリル樹脂含有量（質量％）は、下記式により算出する。各材料の質量は固形分換算した値である。
トナー母体粒子中のスチレン−アクリル樹脂含有量（質量％）＝スチレン−アクリル樹脂量／（スチレン−アクリル樹脂量＋結晶性樹脂量＋着色剤量）×１００
例えば、トナー母体粒子１の場合、結晶性樹脂含有量は、
６０／（３００＋６０＋４０）×１００＝１５％
スチレン−アクリル樹脂含有量は、
３００／（３００＋６０＋４０）×１００＝７５％
として、それぞれ算出することができる。
【０１０４】
［外添剤添加工程］
（トナー１〜２１の作製）
トナー母体粒子１に、表Ｉ及び表IIに記載の各無機粒子を添加し、ヘンシェルミキサー型式「ＦＭ２０Ｃ／Ｉ」（日本コークス工業株式会社製）にて、羽根先端周速が４０ｍ／ｓとなるようにして撹拌翼の回転数を設定して２０分間撹拌し、表IIIに示したトナー１〜２１を作製した。なお、各外添剤粒子の添加量は、トナー母体粒子１に対して、無機粒子（表Ｉ参照）０．５０質量部、脂肪酸金属塩粒子（表II参照）０．２０質量部を添加した。また、外添剤混合時における混合粉体の温度は、４０℃±１℃となるように設定した。
表Ｉに記載の「表面形状の平面状部分の有無」では、ＪＩＳ  Ｂ  ０６２１−１９８４で規定される平面度（基準面に対して平行な直線２本で挟んだ時に測定される最大値と最小値の差）が、０ｎｍ以上、無機粒子の個数平均粒径の１／１０ｎｍ以下となる部分を平面状部分としたとき、当該平面状部分が無機粒子の個数平均表面積の１／６以上となるものを、「表面形状が平面状部分を有する」として、「有」と記載している。
また、表Ｉに記載のシランカップリング剤は、無機粒子の表面修飾剤である。シランカップリング剤の構造のＸは、下記一般式（１）中のＸのアルキル基の炭素数を表す。また、シランカップリング剤の構造のＲは、下記一般式（１）中のＲで表される置換基の種類を表す。
一般式（１）：  Ｘ−Ｓｉ（ＯＲ）３
また、表Ｉに示す無機粒子Ｎｏ．６は、ＨＭＤＳ（ヘキサメチルジシラザン）で表面修飾されている。また、表Ｉに示す無機粒子Ｎｏ．７及びＮｏ．９は、ＰＤＭＳ(ポリジメチルシロキサン)で表面修飾されている。
【０１０５】
（個数平均粒径の測定方法）
また、上記無機粒子及び後述する脂肪酸金属塩粒子の個数平均粒径は、下記方法で測定した。
走査型電子顕微鏡（ＳＥＭ）「ＪＳＭ−７４０１Ｆ」（日本電子社製）を用いて、５万倍に拡大したＳＥＭ写真を撮影し、当該ＳＥＭ写真を画像処理解析装置「ＬＵＺＥＸ  ＡＰ」（ニレコ社製）にて２値化処理し、１００個の粒子についての水平方向のフェレ径を算出し、その平均値を個数平均粒径とした。
【０１０６】
【表１】
2019158902.tif 000002
【０１０７】
【表２】
2019158902.tif 000003
【０１０８】
【表３】
2019158902.tif 000004
【０１０９】
［現像剤１〜２１の作製］
上記トナー１〜２１に対し、体積平均粒径６０μｍのフェライトキャリアを添加して二成分現像剤を得た。ここで、当該フェライトキャリアの添加量を調整することで、二成分現像剤におけるトナー含有量（トナー濃度）が７質量％となるようにした。その後、Ｖ型混合機にて３０分混合して、それぞれに対応する二成分現像剤１〜２１を得た。
【０１１０】
［評価］
以上のようにして得られた現像剤１〜２１と各々対応するトナー１〜２１を用いて、下記方法によって電子写真画像形成を行い、評価を行った。
【０１１１】
市販のカラー複合機「ｂｉｚｈｕｂ  Ｃ７５４」（コニカミノルタ社製）を用いて、常温常湿環境（温度２０℃、湿度５０％ＲＨ）で、Ａ４版の上質紙（６５ｇ／ｍ２）上にテスト画像として、縦に２分割した際の右半分がベタ（画像部）、左半分が白字部（非画像部）となる画像を、１万枚連続で印刷した。その後、全面ベタ画像を出力し、１万枚印刷時の画像部（右半分）に相当する部分５点と、非画像部（左半分）に相当する５点との濃度を、マクベス反射濃度計「ＲＤ９０７」（マクベス社製）で計測した。そして、以下の式により最大画像濃度差を算出した。
最大濃度差＝（「耐久時の帯部に相当する部分５点の画像濃度のうち最も画像濃度が大きい点における画像濃度」−「非帯部に相当する部分の画像濃度」）
そして、算出した最大画像濃度差に基づいて、下記基準により、０．１０以下を実用可能と判断して、合格とした。なお、画像濃度は絶対濃度である。
【０１１２】
◎：最大濃度差が０．０３以下
○：最大濃度差が０．０３より大きく０．０６以下
△：最大濃度差が０．０６より大きく０．１０以下
×：最大濃度差が０．１０より大きい
【０１１３】
＜まとめ＞
上記表IIIに示す結果より、本発明に係る静電潜像現像用トナーを用いた画像形成すると、出力画像に濃度差が生じにくいことが分かった。これは、感光体表面における滑剤の濃度の差が小さいため、画像部と非画像部との濃度差を小さくできたと考えられる。
一方で、比較例に係る静電潜像現像用トナーを用いた画像形成すると、出力画像の濃度差が大きかった。これは、感光体表面における滑剤の濃度の差が大きいため、画像部と非画像部との濃度差が大きくなったと考えられる。
【符号の説明】
【０１１４】
１００  画像形成装置
３０  画像処理部
４０  画像形成部
５０  用紙搬送部
６０  定着装置
４１１  露光装置
４１２  現像装置
４１３  感光体ドラム
４１４  帯電装置
４２  中間転写ユニット
４２１  中間転写ベルト（中間転写体）
１１０  画像読取部
【図１】
2019158902.tif 000005